(57)【特許請求の範囲】
【請求項１】
Ｃｒ：１１mass％以上を含有し主相がオーステナイト相からなるオーステナイト系ステンレス鋼において、Ｍｇ：０．０００５〜０．０１mass％を含有し、かつ任意の断面において最大径が０．０５〜２．０μｍのＭｇ系介在物が２０個／mm２  以上存在することを特徴とする表面性状に優れたオーステナイト系ステンレス鋼。
【請求項２】
Ｔｉ：０．０１〜０．８mass％を、さらに含有し、Ｔｉ窒化物がＭｇ系介在物を覆って析出していることを特徴とする請求項１に記載の表面性状に優れたオーステナイト系ステンレス鋼。
【請求項３】
請求項１もしくは２に記載のオーステナイト系ステンレス鋼を製造するに際し、Ｍｇ添加後、１２０分以内に鋳造を開始することを特徴とする表面性状に優れたオーステナイト系ステンレス鋼の製造方法。
【発明の詳細な説明】
【０００１】
【発明の属する技術分野】
本発明はオーステナイト系ステンレス薄鋼板及びその製造法に関し、特にこの製品板及び成形加工時の表面性状に係るものである。
【０００２】
【従来の技術】
ＳＵＳ３０４に代表されるオーステナイト系ステンレス鋼は耐食性に優れており、厨房用、食器用を始め広い用途に用いられている。オーステナイト系ステンレス鋼の製造方法は、これまで連続鋳造後に熱延し、焼鈍と冷延を繰り返す方法で製造されてきたが、近年、薄鋼板を直接鋳造する技術が開発され、熱延工程の簡略が可能となりつつある。
【０００３】
熱延工程が簡略化されれば、生産性が向上し、最近問題となっているＣＯ2 排出（加熱炉から）を削減できるという大きなメリットがある。しかし、熱延工程を簡省略した場合には、製品板での表面性状が劣化したり、成形加工時に表面性状が損なわれる等の問題が生じる。
【０００４】
これらの問題を解決する手法としては、特開平３−７１９０２号公報、特開平８−２７７４２３号公報などが知られている。特開平３−７１９０２号公報では、ローピングの発生を抑制するために鋳片の圧延条件（圧下率と温度の関係）を規定しており、特開平８−２７７４２３号公報では、鋳造後の熱延及び冷却条件を規定している。これらの技術のように、製造条件を工夫することにより、ローピング等の発生は抑制できるが、将来的には製造条件の一層の簡略化（緩和）等により、さらなる生産性の向上が必要と考えられる。
【０００５】
【発明が解決しようとする課題】
さらなる生産性向上のためには、製錬段階での成分及び介在物を規定するだけで鋳造以降の製造条件を規定することなく、上記の課題を解決できる手法が望まれる。
本発明は、オーステナイト系ステンレス鋼薄板で鋳造以降の製造条件を特に限定しなくとも製品板及び成形加工時の表面性状に優れたオーステナイト系ステンレス鋼を提供することを目的としたものである。
【０００６】
【課題を解決するための手段】
本発明者らは、ＳＵＳ３０４を基本成分としたオーステナイト系ステンレス鋼に種々の元素を添加し、実験室で鋳造試験を行った。さらに鋳造材を冷延、焼鈍して製品板とし、表面の凹凸（ローピング）及び簡易成形試験後の表面凹凸を調査した。その結果、Ｍｇを添加した鋼において表面凹凸が小さく、良好な場合があり、ＭｇとＴｉを複合で添加した鋼においては表面凹凸が全く認められない場合が認められた。
【０００７】
この原因を調査するため、電子顕微鏡及びＸ線マイクロアナライザーを用いて介在物の解析を行ったところ、Ｍｇを添加して表面凹凸が小さい材料にはＭｇ系介在物が密に分布していた。しかし、Ｍｇを添加して表面凹凸が大きい材料ではＭｇ系介在物が存在するが、その密度が低いことが明らかとなった。Ｔｉ＋Ｍｇ添加材でも同様の傾向が認められ、それに加えていずれのＭｇ系介在物も周囲を覆うようにＴｉ窒化物が存在していた。
以上のことから、Ｍｇ系介在物を密に分布させることでオーステナイト系ステンレス鋼の表面凹凸を改善できる見通しを得た。
【０００８】
次に発明者らは、Ｍｇ系介在物の密度と製品板及び成形加工後の表面凹凸の関係を調査したところ、Ｍｇ系介在物の個数が鋼板の任意の断面において２０個／mm2 以上ある場合に良好な表面特性（目視で認められない程度）が得られることを明らかにした。
【０００９】
さらに本発明者らは、Ｍｇ系介在物を密に分布させるためのＭｇ添加条件（Ｍｇ添加後時間、温度、量等）の検討を行った。その結果、Ｍｇ系介在物の密度に最も影響を及ぼすのはＭｇ添加後の時間であった。図１にＭｇ系介在物の密度とＭｇ添加から鋳造開始までの時間の関係を示す。Ｍｇ添加後、鋳造開始までの時間が長くなるにつれてＭｇ系介在物の個数は単調に減少する。Ｍｇ系介在物の個数が２０個／mm2 以上にするにはＭｇ添加後、１２０分以内に鋳造を開始する必要があることを発見した。
【００１０】
本発明は上記知見に基づくものであって、
（１）Ｃｒ：１１mass％以上を含有し主相がオーステナイト相からなるオーステナイト系ステンレス鋼において、Ｍｇ：０．０００５〜０．０１％を含有し、かつ任意の断面において最大径が０．０５〜２．０μｍのＭｇ系介在物が２０個／mm２  以上存在することを特徴とする表面性状に優れたオーステナイト系ステンレス鋼。及び、
（２）さらにmass％で、Ｔｉ：０．０１〜０．８％を含有し、Ｔｉ窒化物がＭｇ系介在物を覆って析出していることを特徴とする前記（１）項に記載の表面性状に優れたオーステナイト系ステンレス鋼であり、
（３）前記（１）項もしくは（２）項に記載のオーステナイト系ステンレス鋼を製造するに際し、Ｍｇ添加後、１２０分以内に鋳造を開始することを特徴とする表面性状に優れたオーステナイト系ステンレス鋼の製造方法である。
【００１１】
【発明の実施の形態】
以下本発明について詳細に説明する。なお、下記の説明における「％」とは、『mass％』を示すものである。
Ｍｇ：ＭｇはＭｇ系介在物を形成することで本発明の課題である表面特性を向上させる重要な元素である。Ｔｉと複合で添加した場合にはさらに表面特性を向上させる効果を持つ。この効果を発揮するのは０．０００５％以上であり、これを下限とした。また多量に添加してもその効果は飽和し、耐食性低下等の問題が生じるため、０．０１０％を上限とした。
【００１２】
Ｔｉ：ＴｉはＭｇと複合で添加することで本発明の課題である表面特性を向上させる元素であり、その効果が発揮されるのは０．０１％以上であるのでこれを下限とした。しかし、０．８％を超えて添加しても表面特性向上効果は飽和し、製造性、加工性等の問題が生じるためこれを上限とした。
【００１３】
Ｍｇ系介在物は、酸化物、硫化物等のＭｇを含有する化合物であれば表面特性向上効果がある。Ｍｇ系介在物のサイズは、その最大径が０．０５μｍ未満の場合には表面特性向上効果が小さく、２．０μｍ以上の場合には耐食性の低下等の別の課題が生じるため、Ｍｇ介在物径は最大径が０．０５〜２．０μｍの範囲とした。分布密度は２０個／mm2 以上で表面特性向上効果が認められる。
【００１４】
上記のような分布密度でＭｇ系介在物を生成するには、Ｍｇ添加後、１２０分以内に鋳造を開始する必要がある。Ｔｉを含有する場合には、Ｍｇ系介在物を覆ってＴｉＮが存在するとさらに表面特性は向上する。
【００１５】
本発明はＳＵＳ３０４のみならず他のオーステナイト系ステンレス鋼でも同様の効果が発揮される。本明細書中のオーステナイト系ステンレス鋼とは、Ｃｒを１１％以上含有したステンレス鋼で、主相がオーステナイト相からなる鋼を指す。
【００１６】
Ｍｇの添加はＡＯＤやその後の成分調整工程で、純ＭｇあるいはＭｇ合金の添加が好ましい。また、本発明は熱延工程を省略した工程で効果が顕著に現れるが、熱延工程を入れても、また冷延、焼鈍を繰り返す工程でも同様の効果が発揮される。
【００１７】
Ｍｇ系介在物のサイズ測定は、鋼塊及び鋼板の任意の断面において介在物の抽出レプリカあるいは薄膜を作成し、電子顕微鏡で調査する方法がよい。分布は、電子顕微鏡、あるいはＸ線マイクロアナライザー（ＥＰＭＡ）を用いて調査する方法がよい。
【００１８】
本発明により表面特性が向上する原因については、本発明者らは次のように考えている。
Ｍｇ系介在物は鋳造時の凝固核として作用しており、これが多量に存在することで鋳造組織が微細になり、通常の鋳造、熱延プロセスで得られた熱延板の組織と同等、あるいはそれに近い細粒の組織が得られるためと考えている。さらにＴｉがＭｇ系介在物を覆うと、何らかの理由により凝固核生成効果が促進されるためと考えている。
【００１９】
【実施例】
以下に本発明の実施例を示す。
（実施例１）
オーステナイト系ステンレス鋼に種々の元素を添加し、表１に示す組成の鋼種を溶製した。この鋳造片を、酸洗後、冷延、焼鈍等により０．４〜１．０mmの鋼板を作成した。鋼板の板厚中心部の介在物を電子顕微鏡及びＥＰＭＡにより調査し、Ｍｇ系介在物のサイズ及び分布を調査した。また冷延焼鈍板及びそれを９０°曲げ加工した材料の表面特性を調査した。
表面特性の評点は、１：凹凸が全くなし、２：目視では無いが粗度を測定すると若干凹凸がある、３：目視で凹凸が認められる、４：目視で著しく厳しい凹凸が認められるである。結果を表２に示す。本発明鋼は比較鋼に比べて表面特性が著しく優れていた。
【００２０】
【表１】
0004297539.tif 000002
【００２１】
【表２】
0004297539.tif 000003
（実施例２）
オーステナイトステンレス鋼に種々の元素を添加し、表３に示す組成の鋼種を溶製した。この鋳造片を、酸洗後、冷延、焼鈍等により０．４〜１．０mmの鋼板を作成した。鋼板の板厚中心部の介在物を電子顕微鏡及びＥＰＭＡにより調査し、Ｍｇ系介在物のサイズ及び分布を調査した。また冷延焼鈍板及びそれを９０°曲げ加工した材料の表面特性を調査した。
表面特性の評点は、前述同様である。結果を表４に示す。本発明鋼は比較鋼に比べて表面特性が著しく優れていた。
【００２２】
【表３】
0004297539.tif 000004
【００２３】
【表４】
0004297539.tif 000005
（実施例３）
前述の表１の鋼種Ａ及び表２の鋼種Ｅの成分を持つ鋼種を溶製し、Ｍｇを添加後の時間を変えて鋳造試験を行った。この鋳造片を、酸洗後、冷延、焼鈍等により０．４〜１．０mmの鋼板を作成した。鋼板の板厚中心部の介在物を電子顕微鏡及びＥＰＭＡにより調査し、Ｍｇ系介在物のサイズ及び分布を調査した。また冷延焼鈍板及びそれを９０°曲げ加工した材料の表面特性を調査した。
表面特性の評点は前述同様である。結果を表５に示す。本発明法は比較法に比べて表面特性が著しく優れていた。
【００２４】
【表５】
0004297539.tif 000006
【００２５】
【発明の効果】
本発明は鋼成分及び介在物さらにはその添加タイミングを規定することにより、鋳造後の製造工程及び条件を規定することなく表面特性に優れたオーステナイト系ステンレス鋼を安価な製造工程で製造できる。したがって、産業上の価値の極めて高い発明であるといえる。
【図面の簡単な説明】
【図１】図１はＭｇ介在物密度とＭｇ添加後の時間の関係を示す図である。
【図１】
0004297539.tif 000007